(57)【要約】【課題】本発明は、多孔性基材を用いた粘着テープ又はシート（以下、粘着テープという）に関するもので、更に詳しくは、巻き戻して使う際、波うちやカール、ねじれなどの現象が発生せず、目的とする被着体の表面に確実に追従させて貼り付けることができ、かつ不要になった時は破断等なくキレイに剥がすことができる粘着テープに関する。【解決手段】多孔性基材を用いた粘着テープであって、該基材の少なくとも片面に水分散型感圧性接着剤が設けられており、該テープの巾方向における水分率が略均一である。【選択図】なし【特許請求の範囲】
【請求項１】
木材パルプと一種以上の合成短繊維を、９５：５〜７０：３０の比率で混抄した多孔性薄葉紙材の片面に、水分散型アクリル系粘着剤が設けられた、粘着テープ。
【請求項２】
マスキング用途に用いるための、請求項１記載の粘着テープ。
【請求項３】
木材パルプと一種以上の合成短繊維を、９５：５〜７０：３０の比率で混抄した多孔性薄葉紙材の片面に、水分散型アクリル系粘着剤が設けられた、マスキングテープ。
【発明の詳細な説明】
【技術分野】
【０００１】
本発明は、多孔性基材を用いた粘着テープ又はシート（以下、粘着テープという）に関するもので、更に詳しくは目的とする被着体の表面に確実に追従させて貼り付けることができ、かつ不要になった時は破断等なくキレイに剥がすことができる粘着テープを提供する。
【背景技術】
【０００２】
従来、粘着テープを被着面に貼り付け、目的終了と共に剥がす用途の粘着テープとしては、一般に多孔性基材の片面に溶剤型感圧性接着剤を塗布し、所定の巾に切断してなる粘着テープが知られている。  かかる多孔性基材としては、一般に叩解した木材パルプや、必要に応じて（例えば強度や伸び向上のため）、これと合成短繊維とを混抄した多孔性薄葉紙材や、さらにブチルゴム、天然ゴム、スチレン・ブタジエンゴム、アクリル系樹脂等を含浸した多孔性薄葉紙材等が用いられている（特許文献１）。
【０００３】
しかし、上記のような構成の粘着テープを使用する際、巻き戻しを行うといわゆる波うち現象や、カール、ねじれが発生する場合があった。
かかる現象は、粘着テープの切断巾、保存条件、使用条件等で発生したりしなかったり、また消失したりするが、結果として、品質のバラツキを生じ製品の信頼性に欠け、目的とする被着体の表面に確実に追従させて貼り付けることができないという問題があった。
【特許文献１】特開平２−１５１４２７号公報
【発明の開示】
【発明が解決しようとする課題】
【０００４】
本発明者らは、前記問題点を解決するために鋭意検討した結果、かかる現象は、テープ基材として紙材等の多孔性基材を用いているためと共に、感圧性接着剤として溶剤型を用いているため、切断後のテープの巾方向での水分率に差が生じやすく、すなわちテープ切断面は露出しているため紙基材の吸水速度が速く、一方中央付近は吸水速度が遅いため巾方向での水分率に差が生じるため、テープ切断端部が吸水によって伸びることにより発生することを見い出した。
そこで、本発明者らは溶剤型感圧性接着剤の代わりに水分散型感圧性接着剤を用いると共に、多孔性基材の巾方向の水分率を略均一にすることにより前記問題点を解決できることを見い出した。
【課題を解決するための手段】
【０００５】
即ち、本発明は、多孔性基材を用いた粘着テープであって、該基材の少なくとも片面に水分散型感圧性接着剤が設けられており、該テープの巾方向における水分率が略均一であることを特徴とする多孔性基材を用いた粘着テープを提供する。
【発明の効果】
【０００６】
本発明の粘着テープは、切断後の巾方向での水分率がほぼ均一であるため、寸法変化がなく、巻き戻して使う際、波うちやカール、ねじれなどの現象が発生しないため、安定した品質を維持できる。 よって、目的とする被着体の表面に確実に追従させて貼ることができる。 特に塗装のマスキング用途に用いた場合は、良好な仕上がり（見切り線）が得られるという効果がある。
【発明を実施するための最良の形態】
【０００７】
本発明において用いる多孔性基材としては、例えばクラフト紙、クレープ紙、和紙などの繊維状物質からなる紙材が挙げられるが、例えば、叩解された木材パルプ、あるいはこれに一種以上の合成短繊維を混抄してなる多孔性薄葉紙材（和紙）が強度、伸び等に優れる点で好ましい。かかる合成短繊維の材質としては、例えば、ポリビニルアルコール（ビニロン）、ポリアミド（ナイロン）、ポリエステル、ポリエチレン、ポリプロピレン、ポリウレタン、ポリ塩化ビニル、ポリ塩化ビニリデン、ポリアクリロニトリル等が挙げられる。
また、多孔性薄葉紙材の坪量は特に限定されないが、通常１５〜８０g/m2、好ましくは２５〜５０g/m2である。
【０００８】
なお本発明においては、特に強度や伸度の向上、適度な剛性を付与できるという点から、混抄する合成短繊維がビニロンであってその混抄比率が５％以上、好ましくは５〜７０％、さらに好ましくは１５〜５０％とした多孔性薄葉紙材を用いることが好ましい。
【０００９】
また本発明においては、例えば特開平２−１５１４２７号公報に記載の如く、多孔性基材にゴム及び／又は合成樹脂を含浸させることにより、剥離時に裂けや破断を防ぐことができる。
かかるゴム、合成樹脂としては、例えば、ブチルゴム、天然ゴム、スチレン・ブタジエンゴム、アクリル酸エステル共重合体等が挙げられる。
【００１０】
この多孔性基材の少なくとも片面に設けられる感圧性接着剤は、水分散型であれば特に限定されず、例えばエマルジョン型、ディスパージョン型等のゴム系、アクリル系等の粘着剤が挙げられる。
【００１１】
本発明の粘着テープは、上記多孔性基材の少なくとも片面に、水分散型の感圧性接着剤を塗布し、常法にて乾燥して、所定長さに巻き取った後、所定巾に切断して得られる。
得られた切断後の粘着テープは、巾方向の水分率が略均一であることを特徴とする。
ここで、水分率とは、Ｋ．Ｆ法（カール・フィッシャー法）により測定される値である。
また、略均一とは均一もしくは若干の差を含む意味であり、テープ巾、製造条件、保存条件、保存場所、季節変化、切断方法等の条件により異なるが、例えばテープ両端部と中央部における水分率の差が４％以下、好ましくは３％以下、特に好ましくは１〜２％程度をいう。
【００１２】
本発明の粘着テープは、その用途に何ら限定されるものではないが、巻き戻しの際にいわゆる波打ち現象が発生しないため、被着体への追従性に優れ、従って特に塗装時などに使用されるマスキングテープとして好適であり、またその他封緘用、包装用としても好適に使用し得るものである。
【実施例】
【００１３】
以下、本発明を実施例および比較例にてさらに詳しく説明するが、本発明はこれらに限定されるものではない。
実施例１
坪量３０g/m2の紙材（木材パルプ：ビニロン＝７０：３０の混抄比率）に、アクリル酸エステル共重合体のエマルジョンを含浸処理した多孔性基材に、ゴム系エマルジョン型粘着剤を３０μｍ（乾燥厚み）になるように塗布し、巻き取って粘着テープロールを得た。
【００１４】
実施例２
坪量４０g/m2の紙材（木材パルプ：ポリエステル（ＰＥＴ）＝８０：２０の混抄比率）に、ブチルゴムを含浸処理した多孔性基材に、アクリル系エマルジョン型粘着剤を２０μｍ（乾燥厚み）になるように塗布し、巻き取って粘着テープロールを得た。
【００１５】
実施例３
坪量３０g/m2の紙材（木材パルプ：ビニロン＝８５：１５の混抄比率）に、アクリル系樹脂を含浸処理した多孔性基材に、アクリル系エマルジョン型粘着剤を３０μｍ（乾燥厚み）になるように塗布し、巻き取って粘着テープロールを得た。  
【００１６】
実施例４
坪量２５g/m2の紙材（木材パルプ：ポリエステル（ＰＥＴ）＝８５：１５の混抄比率）に、アクリル系のディスパージョン型粘着剤を４０μｍ（乾燥厚み）になるように塗布し、巻き取って粘着テープロールを得た。
【００１７】
比較例１
実施例１において塗布する粘着剤をゴム系溶剤型粘着剤にした以外は、実施例１と同様にして粘着テープを得た。
【００１８】
比較例２
実施例１において塗布する粘着剤をアクリル系溶剤型粘着剤にした以外は、実施例１と同様にして粘着テープを得た。
【００１９】
比較例３
実施例２において塗布する粘着剤をスチレン−イソプレン−スチレン（ＳＩＳ）系溶剤型粘着剤にした以外は、実施例２と同様にして粘着テープを得た。
【００２０】
このようにして得られた粘着テープロールを、１８ｍｍ巾に切断し、２３℃×６５％に１週間放置した後、テープを巻き戻し、テープの波うち、カール、ねじれ現象を目視にて確認し、以下の基準にて評価した。その結果を表１に示す。
○    波うち、カール、ねじれ、なし
△    波うち、カール、ねじれが一部分にある
×    波うち、カール、ねじれが全体にある
【００２１】
【表１】
2006312752.tif 000002
【００２２】
また粘着テープの端部及び中央部における水分率を、前記のカール・フィッシャー法で測定し、またテープの引張り強度及び伸びを、ＪＩＳ  Ｚ−０２３７に準ずる方法で測定し、これらの結果を表１に併せて示す。